(57)【要約】雰囲気中の対象ガス（物質）の濃度が極めて低濃度であってもその測定を可能とする希薄ガス濃度測定方法を提供する。対象気体中に含まれる測定対象ガスを多孔性配位高分子膜に吸着させ光学測定し、この測定対象ガスを起源とする多孔性配位高分子膜の光学特性変化から測定対象ガスの濃度を計測する。【特許請求の範囲】
【請求項１】
対象気体中に含まれる測定対象ガスを多孔性配位高分子膜に吸着させ光学測定し、前記測定対象ガスを起源とする前記多孔性配位高分子膜の光学特性変化から前記測定対象ガスの濃度を計測することを特徴とする希薄ガス濃度測定方法。
【請求項２】
反射膜を与えた基材上に前記多孔性配位高分子膜を与え、前記反射膜で反射される波長の光を照射し反射光強度を測定することを特徴とする請求項１記載の希薄ガス濃度測定方法。
【請求項３】
前記多孔性配位高分子膜は、一般式、
ＡxＭ[Ｍ’(ＣＮ)6]y・ｚＨ2Ｏ
［式中、Ｍは、スカンジウム、チタン、バナジウム、クロム、マンガン、鉄、ルテニウム、コバルト、ロジウム、ニッケル、パラジウム、白金、銅、銀、亜鉛、ガリウム、カドミウム、インジウム、スズ、鉛、ビスマス、ランタン、ユーロピウム、ガドリニウム、ルテチウム、バリウム、ストロンチウム、及びカルシウムからなる群より選ばれる一種または二種以上の金属原子を表し、Ｍ’は、バナジウム、クロム、モリブデン、タングステン、マンガン、ガリウム、ガドリニウム、鉄、ルテニウム、コバルト、ニッケル、白金、及び銅からなる群より選ばれる一種または二種以上の金属原子を表し、Ａは、水素、リチウム、アンモニウム、ナトリウム、カリウム、ルビジウム、セシウムからなる群より選ばれる１種または２種以上の陽イオンを表し、ｘは０〜３、ｙは０.１〜１.５、ｚは０〜６の数値を表す。］
で示される金属シアノ錯体を主たる組成とすることを特徴とする請求項２記載の希薄ガス濃度測定方法。
【請求項４】
前記測定対象ガスは、アンモニアであることを特徴とする請求項３記載の希薄ガス濃度測定方法。
【請求項５】
前記光学測定は、１，１００ｃｍ−１以上１，５００ｃｍ−１以下または／および４，０００ｃｍ−１以上５，３００ｃｍ−１以下の波数の光を前記多孔性配位高分子膜に照射することを特徴とする請求項４記載の希薄ガス濃度測定方法。
【請求項６】
前記光学測定後、前記多孔性配位高分子膜を加熱して吸着ガス分子を除去することを特徴とする請求項５記載の希薄ガス濃度測定方法。
【発明の詳細な説明】
【技術分野】
【０００１】
本発明は、大気中などにおける希薄ガスの濃度を測定するための方法に関し、特に、試薬と反応させて光学的変化によってガス濃度を算出する希薄ガス濃度測定方法に関する。
【背景技術】
【０００２】
大気や燃料ガスなどにおける、希薄なガスを除去する技術はきわめて重要である。たとえば、悪臭防止法によると、アンモニアは１〜５ｐｐｍを規制基準範囲とすることが適当とされている。また、燃料電池車用水素ガスにおける不純物濃度の上限は、アンモニアが０.１ｐｐｍ、一酸化炭素が０.２ｐｐｍであるなど、きわめて低濃度に抑えることが必要とされている（非特許文献１）【０００３】
このような低濃度不純物ガスの除去は極めて重要であるが、同様に重要な技術として、その濃度測定技術が挙げられる。低濃度ガスのセンサ技術は多種多様なものが提案、実用化されているが、その中に、対象ガスを試薬と反応させ、光学的変化を評価することにより濃度を算出、測定する方法がある。たとえば、特許文献１、非特許文献２によると、試薬を塗布したテープにガスを通気することで濃度測定を行っている。特に、シランガス、ＰＨ３、ＡｓＨ３、ＣＯ、Ｈ２Ｓ、Ｃｌ２、ＮＯ２、ＮＨ３などの多様なガスセンサが開発されている。【０００４】
また、吸着剤により対象ガスを吸着し、重量変化や電気伝導度変化で評価する技術も報告されている。特許文献２では吸着剤として活性炭を利用し、特許文献３ではアザフラーレンを内包したカーボンナノチューブを利用している。これらの課題として、選択性と感度が挙げられる。一般的に活性炭は吸着ガスの選択性を有しない（なお、特許文献３でも、選択性を有する具体的な実施例の記載はない）。さらに、活性炭などの炭素系材料は分子間力による物理吸着であるため、低濃度での平衡吸着量が少なく、結果として感度を十分に得られないとの課題が生じる。【０００５】
さらに、特許文献４には、金属シアノ錯体にアンモニアを吸着させた際の、金属シアノ錯体自体の光学特性の変化により、センサとして利用できることが記載されている。しかしながら、一般的にはこのような吸着材全体の状態を変化させるには相応のガス分子を吸着させる必要があり、結果として、低濃度の評価には向かない。
【先行技術文献】
【特許文献】
【０００６】
【特許文献１】特開１９９４−１８６１６６号公報
【特許文献２】特開２００６−０５８１７９号公報
【特許文献３】特開２０１２−１４１２２７号公報
【特許文献４】国際公開２０１５／１８６８１９号
【非特許文献】
【０００７】
【非特許文献１】「燃料電池自動車用水素性状に係る国際標準化について」、富岡秀徳著、JARI Research Journal（２０１３年８月）
【非特許文献２】２０１３年第１回ＴＭＳ研究会講演会「極低濃度有害ガス測定法の開発とその製品化」、中野信夫著、ＴＭＳ研究（２０１３年１号）
【発明の概要】
【発明が解決しようとする課題】
【０００８】
上記したように、対象ガス（物質）に対し低濃度で高い平衡吸着容量を有する吸着剤と、その吸着した吸着剤を利用し、対象雰囲気の対象ガス（物質）の濃度を評価する方法が必要である。【０００９】
本発明は、こうした現状を鑑みてなされたものであって、その目的とするところは、雰囲気中の対象ガス（物質）の濃度が極めて低濃度であってもその測定を可能とする希薄ガス濃度測定方法を提供することにある。
【課題を解決するための手段】
【００１０】
発明者らは、様々な検討の結果、吸着材として多孔性配位高分子を利用し対象ガス（物質）を高濃度に吸着濃縮させ、その濃縮によって増幅される信号としての光学応答を利用することで、雰囲気内の対象物質濃度が極めて低濃度であってもその評価が可能であることを見出したものである。【００１１】
すなわち、本発明による希薄ガス濃度測定方法は、対象気体中に含まれる測定対象ガスを多孔性配位高分子膜に吸着させ光学測定し、前記測定対象ガスを起源とする前記多孔性配位高分子膜の光学特性変化から前記測定対象ガスの濃度を計測することを特徴とする。【００１２】
上記した発明において、反射膜を与えた基材上に前記多孔性配位高分子膜を与え、前記反射膜で反射される波長の光を照射し反射光強度を測定することを特徴としてもよい。【００１３】
上記した発明において、前記多孔性配位高分子膜は、一般式、
ＡxＭ[Ｍ’(ＣＮ)6]y・ｚＨ2Ｏ
［式中、Ｍは、バナジウム、クロム、マンガン、鉄、ルテニウム、コバルト、ロジウム、ニッケル、パラジウム、白金、銅、銀、亜鉛、ランタン、ユーロピウム、ガドリニウム、ルテチウム、バリウム、ストロンチウム、及びカルシウムからなる群より選ばれる一種または二種以上の金属原子を表し、Ｍ’は、バナジウム、クロム、モリブデン、タングステン、マンガン、鉄、ルテニウム、コバルト、ニッケル、白金、及び銅からなる群より選ばれる一種または二種以上の金属原子を表し、Ａは、水素、リチウム、アンモニウム、ナトリウム、カリウム、ルビジウム、セシウムからなる群より選ばれる１種または２種以上の陽イオンを表し、ｘは０〜３、ｙは０.１〜１.５、ｚは０〜６の数値を表す。] で示される金属シアノ錯体を主たる組成とすることを特徴としてもよい。【００１４】
上記した発明において、前記測定対象ガスは、アンモニアであることを特徴としてもよい。【００１５】
上記した発明において、前記光学測定は、１，１００ｃｍ−１以上１，５００ｃｍ−１または／および４，０００ｃｍ−１以上５，３００ｃｍ−１以下の波数の光を前記多孔性配位高分子膜に照射することを特徴としてもよい。【００１６】
上記した発明において、前記光学測定後、前記多孔性配位高分子膜を加熱して吸着ガス分子を除去することを特徴としてもよい。
【図面の簡単な説明】
【００１７】
【図１】鉄-鉄シアノ錯体中のアンモニア濃度と、赤外分光強度比との関係を示すグラフである。
【図２】鉄−鉄シアノ錯体薄膜を大気中に静置したときの赤外分光スペクトルの時間変化を示すグラフである。
【図３】鉄−鉄シアノ錯体薄膜を大気中に静置したときの赤外分光吸収濃度比の時間変化を示すグラフである。
【図４】銅−鉄シアノ錯体のＸ線回折パターンを示すグラフである。
【図５】ニッケル−鉄シアノ錯体のＸ線回折パターンを示すグラフである。
【図６】マンガン−鉄シアノ錯体のＸ線回折パターンを示すグラフである。
【図７】ビスマス−鉄シアノ混合体のＸ線回折パターンを示すグラフである。
【図８】インジウム−鉄シアノ錯体のＸ線回折パターンを示すグラフである。
【図９】アンモニア濃度の対数に対するＦＴＩＲ強度比の変化を示すグラフである。
【図１０】銅−鉄シアノ錯体のＦＴＩＲスペクトルの時間変化を示すグラフである。
【図１１】銅−鉄シアノ錯体のＦＴＩＲスペクトルにおける各ピークおよびそれらを合算した値の時間変化を示すグラフである。
【図１２】各アンモニア濃度に対するニッケル−鉄シアノ錯体のＦＴＩＲ強度比の時間変化を示すグラフである。
【図１３】各アンモニア濃度に対するニッケル−鉄シアノ錯体のＦＴＩＲ強度比の時間変化において、初期の変化する速度をプロットしたグラフである。
【発明を実施するための形態】
【００１８】
以下、本発明の実施例について詳細に説明する。ここで対象気体とは、濃度評価を目的とする温度において気体状であればよく、複数の異なった物質を含んでいてもよい。たとえば大気、工場等から排出される排気ガス、燃料用のプロパンガス、水素ガスなどが挙げられる。
【００１９】
濃度評価対象となる低濃度ガスとは、濃度評価を目的とする温度において対象気体中に気体の状態で存在していればよい。具体的にはアンモニア、炭化水素、アルコール、硫化水素、二酸化炭素、一酸化炭素などが上げられる。
【００２０】
多孔性配位高分子とは、金属原子と配位子と呼ばれる分子からなり、金属原子と配位子の間の結合が主として配位結合であり、さらにその内部に対象ガスを取り込むことができる空隙構造を有する。金属原子と配位子は、かかる空隙構造を形成することができれば制限はないが、たとえば金属原子としては、スカンジウム、チタン、バナジウム、クロム、マンガン、鉄、ルテニウム、コバルト、ロジウム、ニッケル、パラジウム、白金、銅、銀、亜鉛、ガリウム、カドミウム、インジウム、スズ、鉛、ビスマス、ランタン、ユーロピウム、ガドリニウム、ルテチウム、バリウム、ストロンチウム、及びカルシウムが挙げられ、配位子としては、シアノ基またはその錯イオン、イミダゾールおよびその誘導体、シュウ酸、テレフタル酸、マロン酸、１，３，５−ベンゼントリカルボン酸、２，５−ジヒドロキシテレフタル酸などが挙げられる。
【００２１】
また、多孔性配位高分子には水以外の溶媒や、不純物として他のイオン等、組成に陽に現れていない材料が含まれていてもよい。さらには、実際に濃度評価に使用するための加工に必要な材料などが含まれていてもよい。たとえば、基材に塗布して使用する際には、基材に固着させるためのバインダとして、ポリビニルアルコール、ポリエチレン、ポリプロピレンなどの高分子素材などが含まれていてもよい。
【００２２】
多孔性配位高分子の中で、特に配位子としてヘキサシアノ金属イオンを有するものを金属シアノ錯体という。金属シアノ錯体とは、その組成がＡxＭ[Ｍ’(ＣＮ)6]y・ｚＨ2Ｏで表されるものを言う。また、Ｍ、Ｍ’が同定されている場合、Ｍ−Ｍ’シアノ錯体と呼ぶ。例えばＭ＝銅、Ｍ’＝鉄の場合、銅−鉄シアノ錯体という。ここで、金属原子Ｍは、スカンジウム、チタン、バナジウム、クロム、マンガン、鉄、ルテニウム、コバルト、ロジウム、ニッケル、パラジウム、白金、銅、銀、亜鉛、ガリウム、カドミウム、インジウム、スズ、鉛、ビスマス、ランタン、ユーロピウム、ガドリニウム、ルテチウム、バリウム、ストロンチウム、及びカルシウムからなる群より選ばれる１種または２種以上の金属原子が好ましく、バナジウム、クロム、マンガン、鉄、ルテニウム、コバルト、ニッケル、銅、亜鉛からなる群から選ばれる一種または二種以上の金属原子がより好ましく、マンガン、鉄、コバルト、ニッケル、銅、亜鉛からなる群から選ばれる一種または二種以上の金属原子が特に好ましい。金属原子Ｍ’は、バナジウム、クロム、モリブデン、タングステン、マンガン、鉄、ルテニウム、コバルト、ニッケル、白金、インジウム、ガリウム及び銅からなる群より選ばれる一種または二種以上の金属原子が好ましく、マンガン、鉄、ルテニウム、コバルト、白金からなる群から選ばれる一種または二種以上の金属原子がより好ましく、鉄、コバルトからなる群から選ばれる一種または二種以上の金属原子がより好ましい。Ａは水素、リチウム、アンモニウム、ナトリウム、カリウム、ルビジウム、セシウムからなる群より選ばれる一種または二種以上の陽イオンである。
【００２３】
金属シアノ錯体の結晶構造は、面心立方構造が一般的であるが、必ずしもこれに制限されない。例えば、Ｋ0.67Ｚｎ[Ｆｅ(ＣＮ)6]0.67・ｚＨ2Ｏは六方晶である。また、Ｍ’に配位するシアノ基は６個が一般的であるが、その一部がニトロ基などに置換されていてもよいし、４から８個以内であることが好ましい。
【００２４】
金属シアノ錯体は特にアンモニアを吸着することができ、アンモニアの濃度評価に使用することができる。
【００２５】
金属シアノ錯体の組成の上記した式において、ｘは０〜３が好ましく、０〜２.５がより好ましく、０〜２が特に好ましい。ｙは０.１〜１.５が好ましく、０.４〜１.３がより好ましく、０.５〜１が特に好ましい。ｚは０〜６が好ましく、０.５〜５.５がより好ましく、１〜５が特に好ましい。ただし、ｘ、ｙ、ｚは不純物として塩が含まれている場合、プルシアンブルー型錯体の内部構造に取り込まれていない水分を材料が有する場合などは、その効果を除去して評価されなければならない。
【００２６】
また、金属シアノ錯体（一般式：ＡxＭ[Ｍ’(ＣＮ)6]y・ｚＨ2Ｏ）を調製する際に用いる金属原子Ｍの種類を、さまざまに変えることで、濃度評価対象となる低濃度ガス、例えばアンモニアガスの吸着量を、低濃度ガスの濃度に応じて制御できる。後述する実施例２〜５および図９に示すように、金属原子Ｍの種類を、さまざまに変えることで、例えば、金属原子ＭをＮｉとしてアンモニアガスの吸着量を増強させたり、金属原子ＭをＭｎとしてアンモニアガスの吸着量を抑制させたりすることができる。さらに、金属原子ＭがＢｉの場合、２ｐｐｍを超えた場合にアンモニアの吸着を測定でき、比較的高濃度の測定に向いている。一方、金属原子ＭがＩｎの場合、極低濃度のｐｐｂから高濃度の％のオーダーまで、幅広いアンモニア濃度のレンジにおける吸着測定が可能な多孔性配位高分子膜ができる。このように金属原子Ｍの種類を、さまざまに変えることで、アンモニア濃度を測定できる範囲を制御できる。後述する図９に示すような各金属原子Ｍに対応する吸着の標準グラフを用いることで、測定したいアンモニア濃度のニーズに応じて対応できる。
【００２７】
また、配位子を変更することにより他の希薄ガスの評価へも適用が可能である。たとえば、非特許文献（「Adsorption of Ethane、Ethylene、 Propane,and Propylene on a Magnesium-Based Metal-Organic Framework」、Zongbi Bao他、Langmuir誌、２７巻２２号、１３５５４ページ、２０１１年）によると、２，５−ジヒドロキシテレフタル酸を配位子として利用した通称ＭＯＦ−７４では、エチレン、プロパン、プロピレンなどを吸着することが知られており、このような材料を利用することにより、炭化水素の濃度評価が可能になる。さらには、非特許文献（「Hydrogen sulfide Adsorption on MOFs and MOF/Graphite Oxide Composites」、Camille Petit，Barbara Mendoza，Teresa J.Bandosz、ChemPhysChem誌、１１巻、１７号、３６７８ページ、２０１０年）によると、配位子として１，３，５−ベンゼントリカルボン酸を利用した通称ＨＫＵＳＴ−１は、Ｈ２Ｓなどを吸着することが知られている。このように、適切な金属と配位子の組み合わせを選択することにより、様々な希薄ガスの濃度を同定することが可能になる。
【００２８】
光の波数は、多孔性配位高分子が低濃度ガスを吸着した際にその濃度に応じて吸収などの応答性が変化するものを使用する。たとえばアンモニアの場合、アンモニア分子自体が、１，１００ｃｍ−１以上１，５００ｃｍ−１以下、３，０００ｃｍ−１以上３，５００ｃｍ−１以下、４，０００ｃｍ−１以上５，３００ｃｍ−１以下の波数領域に吸収などの応答を有することが知られており、これらの波数を利用することが想定される。ただし、物質によっては物質に吸着した際に、吸着による応答波数のシフトが起こり、また、他の物質への変換が生じることによる波数の変化が生じることがあり、これらの場合は適切に評価する波数を設定することが必要である。
【００２９】
また、低濃度ガスを吸着することにより、多孔性配位高分子自体の状態が変化し、光学応答に変化が生じる場合は、その変化に応じた波数を選択することも可能である。
【００３０】
多孔性配位高分子の粒子径に特に制限はなく、必要な吸着速度が実現でき、望ましい形態への加工が可能であればそれでよい。一般的には吸着速度は材料の比表面積が高いほど速いことが多く、その観点から言うと、一次平均粒径が５００ｎｍ以下であることが好ましく、３００ｎｍ以下がより好ましく、１００ｎｍ以下が特に好ましい。粒径の下限に特に制限はないが、４ｎｍ以上であることが実際的である。本明細書において、一次粒径とは、一次粒子の直径をいい、その円相当直径を粉末Ｘ線構造解析のピークの半値幅より導出したものでもよい。また、配位子などが粒子表面に吸着している場合もあるが、その場合も一次粒径としては、配位子を除いた粒径を指すものとする。
【００３１】
ただし、多孔性配位高分子の中には、その内部でのガス分子の拡散が十分に早く、粒径が大きくとも速やかにガス分子が内部で移動できる場合があり、そのような場合は特に粒径に制限はない。また、たとえば基材に塗布して薄膜状にして利用する場合は、目的とする薄膜の厚みより小さい粒径であることが望ましい。
【００３２】
多孔性配位高分子の合成法に特に制限はないが、目的とした組成を均一に実現できる方法が好ましい。また、加工の都合上、錯体表面が各種材料で修飾されていてもよい。具体的な方法としては、例えば金属シアノ錯体の場合、特開２００６−２５６９５４号公報、特開２０１３−１７３０７７号公報などに開示の方法が利用可能である。
【００３３】
また、他の材料との複合化がなされていても、金属シアノ錯体が含有されており、それがアンモニア吸着材として機能していれば制限を受けない。例えば、線維、線維から作成された織布又は不織布上に担持したり、高分子などのバインダと混合して粒状体にしていたりしてもよい。ただし、光学的な評価を行うことに適した構造を有することが望ましく、基材上に担持、薄膜化されていることなどが挙げられる。
【００３４】
基材上に担持、薄膜化する場合の基材としては、評価に必要な光学特性を有していること、多孔性配位高分子をその上部に担持することができることがその条件として挙げられる。入射光に対してその反射光を評価する場合、特定波長の光を反射することが条件となり、たとえばアルミニウム、鉄、ステンレス、ニッケルなどの金属体が上げられる。ただし、目的は特定波長の光を反射することであるため、基材のすべてが上記金属体である必要はなく、さらにプラスティックなどの基材に反射体が含まれる構造なども考えられる。また、測定法として透過光を使用する場合は、特定波長の光を透過する必要がある。特定波長として可視光を使用する場合はプラスティック、ガラス、石英などの透明な基材を使用することができる。また、特定波長として赤外光を使用する場合は、フッ化カルシウム、ゲルマニウム、シリコンなどが使用できる。さらには、必要なことは特定波長に対する応答性だけであるので、上記の幅広い波長に対する透過もしくは反射の特徴を有する材料に制限されない。
【００３５】
多孔性配位高分子がガス分子を吸着する反応は一般的には平衡反応であり、対象気体中のガス分子濃度が低減すると自動的に吸着したガス分子は脱離し、再利用可能となる。しかしながら、脱離に時間を要する反応が生じる場合や、高濃度のガス分子を吸着させた場合はガス分子の脱離に時間を要するため、別途多孔性配位高分子からガス分子を脱離させる手法を講じることができる。脱離させる手法としては、多孔性配位高分子および基材等が劣化しなければ特に問題はないが、たとえば加熱による蒸発促進、酸洗浄による脱離などが挙げられる。
【００３６】
また、多孔性配位高分子の、ガス吸着する速度は、フーリエ変換赤外分光測定（ＦＴＩＲ）により測定できる。後述する実施例６，７に示すように、例えばアンモニアガス吸着に由来するピークの、時間に対する強度（高さ）や面積の変化を測定することで、アンモニアガスを吸着する速度を測定できる。測定の際、時間変化を計測するが、後述する図１２に示す初期の変化が好ましく、特に１０分以内での測定が好ましい。警報の観点からは、より短い３分以内での測定が最も好ましい。
【００３７】
以上述べてきたように、多孔性配位高分子を吸着材として用いることで、対象ガスを選択的かつ低濃度であっても吸着、濃縮することができ、結果として、高感度な濃度分析法を実現することができる。また、多孔性配位高分子の種類を変更することにより、様々なガス種に対応することができる。すなわち、濃縮された対象ガス分子起源の光学応答を評価することで、きわめて低濃度であっても濃度評価が可能となる。かかる方法は、適切な材料を選択することにより、様々な気体中の微量ガスの分析が可能になるから、たとえばアンモニア対象では、臭気度に応じた大気中の濃度測定や、クリーンルーム中の濃度測定、燃料用水素中の不純物濃度評価が可能である。また、エチレン対象では、農業用コンテナ内の濃度評価などへの適用が可能である。
【実施例】
【００３８】
以下に、本発明を実施例に基づいてさらに詳細に説明する。【００３９】
（調整例１）
＜鉄−鉄シアノ錯体の調製＞
鉄−鉄シアノ錯体（Ｋ０.２３Ｆｅ［Ｆｅ（ＣＮ）６］０.７４、別名プルシアンブルー（ＰＢ））を以下のように調製した。０.１６モル／リットルの濃度に調製した硝酸鉄（ＩＩＩ）水溶液と、０.１２モル／リットルの濃度に調整したフェロシアン化カリウム水溶液を準備した。流量を１００ミリリットル／分に調整しフロー方式により合成した。ここでは、Ｙ字型のマイクロミキサであって、ＶＩＣＩ社製  マイクロボリュームコネクター「１／１６  Ｙ  ＰＥＥＫ，製品番号  ＭＹ１ＸＣＰＫ」の流路部分と「１／１６  Ｙ  ＳＵＳ、製品番号ＭＹ１ＸＣＳ６」の接続部分をつなぎあわせたものを用いた。【００４０】
懸濁液中の鉄−鉄シアノ錯体は遠心分離により上澄み液と分離し、これを超純水で６回洗浄し、懸濁態試料Ｓ−ＰＢ１を得た。洗浄後に沈殿物を２日間真空乾燥した後、乾燥物を粉砕し、粉末試料Ｐ−ＰＢ１を得た。【００４１】
得られたＰ−ＰＢ１について、Ｘ線回折装置で評価したところ、データベース中のＦｅ［Ｆｅ（ＣＮ）６］０.７５ピーク位置と一致した。さらに、粉末Ｐ−ＰＢ１の組成を次の方法で評価した。粉末Ｐ―ＰＢ１  ５０ミリグラムを塩酸４ミリリットル、硝酸２ミリリットルに添加し、マイクロ波分解装置（パーキンエルマー社製、Ｍｕｌｔｉｗａｖｅ３０００）によってマイクロ波分解を行った後、ＩＣＰ−ＭＳ（パーキンエルマー社製、ＮＥＸＩＯＮ３００Ｄ）によってＫ、Ｆｅの定量を行った。Ｃ及びＮは軽元素分析法により定量した。結果として、Ｐ−ＰＢ１の組成はＫ０.２３Ｆｅ［Ｆｅ（ＣＮ）６］０.７４と決定できた。【００４２】
（調整例２）
＜鉄−鉄シアノ錯体薄膜の調製＞
鉄−鉄シアノ錯体の薄膜を以下のように調製した。懸濁態試料Ｓ−ＰＢ１をホモジナイザーで攪拌し、ＩＴＯガラス基板上にスピンコート法にて塗布し、薄膜試料ＴＦ−ＰＢ１を得た。スピンコート法は回転数１，５００ｒｐｍ、２０秒の条件で５回重ね塗りを実施した。【００４３】
（調製例２）
＜鉄−鉄シアノ錯体中のアンモニア濃度の検量＞
Ｐ−ＰＢ１中のアンモニア濃度の評価はフーリエ変換赤外分光測定（ＦＴＩＲ）で測定される吸収ピーク強度から行った。アンモニウムイオン水溶液を利用し、１，４１０ｃｍ−１における吸収ピークと、２０６０ｃｍ−１における吸収ピーク強度の比から検量線を作成した。１，４１０ｃｍ−１、２，０６０ｃｍ−１はそれぞれ吸着したアンモニウムイオンを起源とする吸収、鉄−鉄シアノ錯体中のシアノ基を起源とする吸収である。検量線の作成法は以下の通りとした。４０ミリグラムのＰ−ＰＢ１を０.０８〜１２  ミリモル／リットルの塩化アンモニウム水溶液に浸漬し、シェイキングインキュベータ（ＳＩ−３００Ｃ、アズワン）を利用し、６００ｒｐｍの速度、２５℃の温度で１８時間振動させた。０.４５μｍのフィルターを用いて固液分離した後真空乾燥を行い、ＦＴＩＲ（サーモフィッシャー社製、Ｎｉｃｏｌｅｔ  ｉＳ５）により１，４１０ｃｍ−１、２，０６０ｃｍ−１の吸収ピークを評価した。別途、吸着したアンモニウムイオン量は水溶液に残留したアンモニウムイオン濃度をイオンクロマトグラフィー（メトロームＡＧ社製、ＩＣ８３３Ｂａｓｉｃ  Ｐｌｕｓ）によって評価した。得られた検量線は図１の通りとなり、ＦＴＩＲにおける１，４１０ｃｍ−１と２，０６０ｃｍ−１の強度比によりＰ−ＰＢ１中のアンモニア濃度が評価できることが明らかとなった。【００４４】
（調製例３）
＜大気中アンモニアの定量＞
濃度評価対象として、実験室の大気中アンモニアの濃度を事前に以下の通り評価した。５グラム／リットルの濃度のホウ酸水溶液２０ミリリットルを二つのインピンジャーにそれぞれ入れ、大気を直列に繋いだその二つのインピンジャーに通気した。その後、ホウ酸水溶液中のアンモニア濃度をイオンクロマトグラフィー（メトロームＡＧ社製、ＩＣ８３３Ｂａｓｉｃ  Ｐｌｕｓ）で評価した。その結果、大気中のアンモニア濃度は約１５ｐｐｂであった。【００４５】
（実施例１）
＜鉄−鉄シアノ錯体の大気中アンモニアの吸着＞
薄膜試料ＴＦ−ＰＢ１を利用し、大気中アンモニアの吸着挙動を確認した。ＴＦ−ＰＢ１を大気中に静置し、適宜ＦＴＩＲ測定により、ＦＴ−ＰＢ１中のアンモニア濃度を確認した。結果を図２および図３に示す。１，４１０ｃｍ−１のアンモニウムイオンに帰属されるピークが大気中静置後に成長し、約２４時間後に一定の値に達した。この強度と、事前に作成した検量線との比較から、ＴＦ−ＰＢ１中のアンモニア濃度は約０.３ミリモル／リットルと評価された。このときの大気中アンモニア濃度は前述の通り１５ｐｐｂであり、このような低濃度でもＴＦ−ＰＢ１はアンモニアを吸着し、その光学応答から濃度を評価できるレベルで吸着可能であることが示された。鉄−鉄シアノ錯体のアンモニア吸着は平衡反応であり、大気中アンモニア濃度に応じて錯体中濃度も変化するため、逆に錯体中のアンモニア濃度を調べることで大気中濃度を同定できる。【００４６】
（調整例４）
＜銅（ＩＩ）−鉄シアノ錯体の調製＞
銅（ＩＩ）−鉄シアノ錯体は以下のように調製した。０.５モル／リットルの濃度に調製した硝酸銅（ＩＩ）水溶液２０ｍＬと、０.１モル／リットルの濃度に調整したフェロシアン化カリウム水溶液２０ｍＬを準備し、両溶液を一気に混合した。得られた懸濁液中の銅（ＩＩ）−鉄シアノ錯体は遠心分離により上澄み液と分離し、これを超純水で６回洗浄し、懸濁態試料Ｓ−Ｃｕ１を得た。洗浄後に沈殿物を乾燥した後、乾燥物を粉砕し、粉末試料Ｐ−Ｃｕ１を得た。得られたＰ−Ｃｕ１について、Ｘ線回折装置で評価したところ、１７.５度、２５度、３６度付近等にメインピークを持つデータベース中のＦｅ［Ｆｅ（ＣＮ）６］０.７５ピーク位置とほぼ一致するピークを有し、Ｐ−ＰＢ１と同等な結晶構造を有することがわかった（図４）。さらに、粉末Ｐ−Ｃｕ１の組成を次の方法で評価した。粉末Ｐ−Ｃｕ１約５０ミリグラムを塩酸、硝酸に添加し、マイクロ波分解装置（パーキンエルマー社製、Ｍｕｌｔｉｗａｖｅ３０００）によってマイクロ波分解を行った後、金属イオンの含有量を測定できる発光分光分析装置（Agilent Technologies社製、４１００ ＭＰ−ＡＥＳ）によってＫ、Ｃｕ、Ｆｅの定量を行った。Ｋ含有量のばらつきはあるものの、Ｐ−Ｃｕ１の組成は、上記したＰ−ＰＢ１と同様にＫを含んだＫ０.１１Ｃｕ１.８８［Ｆｅ（ＣＮ）６］と決定できた。【００４７】
（調整例５）
＜ニッケル（ＩＩ）−鉄シアノ錯体の調製＞
ニッケル（ＩＩ）−鉄シアノ錯体は以下のように調製した。０.５モル／リットルの濃度に調製した硝酸ニッケル（ＩＩ）水溶液２０ｍＬと、０.１モル／リットルの濃度に調整したフェロシアン化カリウム水溶液２０ｍＬを準備し、両溶液を一気に混合した。得られた懸濁液中のニッケル（ＩＩ）−鉄シアノ錯体は遠心分離により上澄み液と分離し、これを超純水で６回洗浄し、懸濁態試料Ｓ−Ｎｉ１を得た。洗浄後に沈殿物を乾燥した後、乾燥物を粉砕し、粉末試料Ｐ−Ｎｉ１を得た。得られたＰ−Ｎｉ１について、Ｘ線回折装置で評価したところ、１７.５度、２５度、３６度付近等にメインピークを持つデータベース中のＦｅ［Ｆｅ（ＣＮ）６］０.７５ピーク位置とほぼ一致するピークを有し、Ｐ−ＰＢ１と同等な結晶構造を有することがわかった（図５）。さらに、粉末Ｐ−Ｎｉ１の組成を次の方法で評価した。粉末Ｐ−Ｎｉ１約５０ミリグラムを塩酸、硝酸に添加し、マイクロ波分解装置（パーキンエルマー社製、Ｍｕｌｔｉｗａｖｅ３０００）によってマイクロ波分解を行った後、金属イオンの含有量を測定できる発光分光分析装置（Agilent Technologies社製、４１００ ＭＰ−ＡＥＳ）によってＫ、Ｎｉ、Ｆｅの定量を行った。Ｋ含有量のばらつきはあるものの、Ｐ−Ｎｉ１の組成は、上記したＰ−ＰＢ１と同様にＫを含んだＫ０.７７Ｎｉ１.５５［Ｆｅ（ＣＮ）６］と決定できた。【００４８】
（調整例６）
＜マンガン（ＩＩ）−鉄シアノ錯体の調製＞
マンガン（ＩＩ）−鉄シアノ錯体は以下のように調製した。０.５モル／リットルの濃度に調製した硝酸マンガン（ＩＩ）水溶液２０ｍＬと、０.１モル／リットルの濃度に調整したフェロシアン化カリウム水溶液２０ｍＬを準備し、両溶液を一気に混合した。得られた懸濁液中のマンガン（ＩＩ）−鉄シアノ錯体は遠心分離により上澄み液と分離し、これを超純水で６回洗浄し、懸濁態試料Ｓ−Ｍｎ１を得た。洗浄後に沈殿物を乾燥した後、乾燥物を粉砕し、粉末試料Ｐ−Ｍｎ１を得た。得られたＰ−Ｍｎ１について、Ｘ線回折装置で評価したところ、１７.５度、２５度、３６度付近等にメインピークを持つデータベース中のＦｅ［Ｆｅ（ＣＮ）６］０.７５ピークと一致する強いピーク、及びそれ以外の弱いピークから成っており、上記したＰ−ＰＢ１より対称性が下がった結晶構造を有することがわかった（図６）。さらに、粉末Ｐ−Ｍｎ１の組成を次の方法で評価した。粉末Ｐ−Ｍｎ１約５０ミリグラムを塩酸、硝酸に添加し、マイクロ波分解装置（パーキンエルマー社製、Ｍｕｌｔｉｗａｖｅ３０００）によってマイクロ波分解を行った後、金属イオンの含有量を測定できる発光分光分析装置（Agilent Technologies社製、４１００ ＭＰ−ＡＥＳ）によってＫ、Ｍｎ、Ｆｅの定量を行ったところ、Ｋ含有量のばらつきはあるものの、Ｐ−Ｍｎ１の組成は、上記したＰ−ＰＢ１と同様にＫを含んだＫ１.５５Ｍｎ１.１９［Ｆｅ（ＣＮ）６］と決定できた。【００４９】
（調整例７）
＜ビスマス−鉄シアノ混合体の調製＞
ビスマス−鉄シアノ混合体は以下のように調製した。０.３３モル／リットルの濃度になるよう調製した塩化ビスマス（ＩＩＩ）と水のサスペンション２０ｍＬと、０.１モル／リットルの濃度に調整したフェロシアン化カリウム水溶液２０ｍＬを準備し、両液を一気に混ぜた後、バイブレーター（試験管ミキサー）により十分に混合した。得られた懸濁液は遠心分離により上澄み液と分離し、これを超純水で６回洗浄し、懸濁態試料Ｓ−Ｂｉ１を得た。洗浄後に沈殿物を乾燥した後、乾燥物を粉砕し、粉末試料Ｐ−Ｂｉ１を得た。得られたＰ−Ｂｉ１について、Ｘ線回折装置で評価したところ、１７.５度、２５度、３６度付近等にメインピークを持つデータベース中のＦｅ［Ｆｅ（ＣＮ）６］０.７５ピークと一致する部分の回折強度は小さく、上記したＰ−ＰＢ１と一致する結晶構造をほとんど有さないことがわかった（図７）。また得られたＸ線回折の回折パターンは、原料の塩化ビスマスの回折パターンと一致している部分がある。本調製例におけるビスマス−鉄シアノ混合体は、Ｐ−ＰＢ１と一致する錯体構造を有するものは極わずかにしか存在せず、Ｐ−ＰＢ１と異なる結晶構造の錯体である多孔性配位高分子および原料の塩化ビスマス由来のビスマス化合物から成る混合体である。【００５０】
（調整例８）
＜インジウム−鉄シアノ錯体の調製＞
インジウム−鉄シアノ錯体は以下のように調製した。０.３３モル／リットルの濃度に調製した塩化インジウム（ＩＩＩ）水溶液２０ｍＬと、０.１モル／リットルの濃度に調整したフェロシアン化カリウム水溶液２０ｍＬを準備し、両溶液を一気に混合した。得られた懸濁液中のインジウム−鉄シアノ錯体は遠心分離により上澄み液と分離し、これを超純水で６回洗浄し、懸濁態試料Ｓ−Ｉｎ１を得た。洗浄後に沈殿物を乾燥した後、乾燥物を粉砕し、粉末試料Ｐ−Ｉｎ１を得た。得られたＰ−Ｉｎ１について、Ｘ線回折装置で評価したところ（このＸ線回折の場合ピークがブロードであるため、内部標準としてＳｉ結晶をＰ−Ｉｎ１に加え測定した。）、インジウム−鉄シアノ錯体は、１７.５度、２５度、３６度付近等にメインピークを持つデータベース中のＦｅ［Ｆｅ（ＣＮ）６］０.７５ピーク位置とほぼ一致する強いピークが存在し、それ以外の弱いピークがあるものの、上記したＰ−ＰＢ１と同等な結晶構造を有する（図８）。【００５１】
（調整例９）
＜鉄−鉄シアノ錯体以外の多孔性配位高分子膜の調製＞
鉄−鉄シアノ錯体以外の多孔性配位高分子膜を以下のように調製した。得られた懸濁態試料Ｓ−Ｃｕ１、Ｓ−Ｎｉ１、Ｓ−Ｍｎ１、Ｓ−Ｂｉ１、Ｓ−Ｉｎ１の各々をホモジナイザーで攪拌し、マイクロピペットにて約４０μＬの懸濁液を、プラズマ親水化処理したＩＴＯガラス基板上にのせ、スピンコート法にて多孔性配位高分子膜である薄膜試料ＴＦ−Ｃｕ１、ＴＦ−Ｎｉ１、ＴＦ−Ｍｎ１、ＴＦ−Ｂｉ１、ＴＦ−Ｉｎ１をそれぞれ得た。スピンコートの条件は、始め回転数６００ｒｐｍで３０秒回転後、続けて回転数３，０００ｒｐｍで５秒回転にて実施した。基板としてＳｉ基板を用いた場合、多孔性配位高分子膜の薄膜試料は、ＴＦ−［金属原子］２と表示する。例えば、銅（ＩＩ）の場合ＴＦ−Ｃｕ２と表示し、ニッケル（ＩＩ）の場合ＴＦ−Ｎｉ２と表示する。【００５２】
（実施例２）
＜ニッケル（ＩＩ）−鉄シアノ錯体のアンモニア吸着＞
多孔性配位高分子の一種であるニッケル（ＩＩ）−鉄シアノ錯体が、ガス分子を吸着する反応は一般的に平衡反応であると考えられ、その平衡に達する挙動を、各濃度のアンモニアガスを含む空気を対象気体とし、薄膜試料ＴＦ−Ｎｉ１を利用して、ＦＴＩＲ測定により比較検討した。ＴＦ−Ｎｉ１を、濃度を大きく変化させたアンモニアガスを含む空気中に十分な時間静置し、ＦＴＩＲ測定により、アンモニアに由来するピークを測定した。本実施例において用いたアンモニアガスの濃度は、約１０ｐｐｂおよび約６７％である。対象気体に空気を用いたため幾分の水分を含んでおり、湿度は約２０〜４０％であった。アンモニアガスの濃度に応じて、１，４１０〜１，４２０ｃｍ−１付近のアンモニウムイオンに帰属されるＦＴＩＲによる吸収スペクトルのピークが現れ、アンモニアガス濃度約１０ｐｐｂにおいて５ヶ月後、アンモニアガス濃度約６７％において約２２時間後にそのピーク強度を測定した。本実施例では、多孔性配位高分子である金属シアノ錯体に吸着したアンモニウムイオンの量を比較するため、金属シアノ錯体中のシアノ基を起源とする吸収である２，０６０ｃｍ−１付近のピーク強度に対する、アンモニアガスを起源とするアンモニウムイオンに帰属される１，４１０〜１，４２０ｃｍ−１付近のピーク強度比を評価した。尚、ピーク面積の比を利用することでも同様な評価ができる。その結果を図９（□印及び点線）に示す。図より、ＴＦ−Ｎｉ１は他の平衡反応と比べて、そのピーク強度比が大きく、アンモニアガスを効率よく吸着し、吸着量の多いことがわかった。このように金属原子ＭをＮｉに変えて調製された金属シアノ錯体の薄膜を用いることで、特徴的なアンモニアガスの吸着を行えることがわかった。【００５３】
（実施例３）
＜マンガン（ＩＩ）−鉄シアノ錯体のアンモニア吸着＞
多孔性配位高分子の一種であるマンガン（ＩＩ）−鉄シアノ錯体が、ガス分子を吸着する反応は一般的に平衡反応であると考えられ、その平衡に達する挙動を、各濃度のアンモニアガスを含む空気を対象気体とし、薄膜試料ＴＦ−Ｍｎ１を利用して、ＦＴＩＲ測定により比較検討した。ＴＦ−Ｍｎ１を、濃度を大きく変化させたアンモニアガスを含む空気中に十分な時間静置し、ＦＴＩＲ測定により、アンモニアに由来するピークを測定した。本実施例において用いたアンモニアガスの濃度は、約１０ｐｐｂおよび約６７％である。対象気体に空気を用いたため幾分の水分を含んでおり、湿度は約２０〜４０％であった。アンモニアガスの濃度に応じて、１，４１０〜１，４２０ｃｍ−１付近のアンモニウムイオンに帰属されるＦＴＩＲによる吸収スペクトルのピークが現れ、アンモニアガス濃度約１０ｐｐｂにおいて５ヶ月後、アンモニアガス濃度約６７％において約２２時間後にそのピーク強度を測定した。本実施例では、多孔性配位高分子である金属シアノ錯体に吸着したアンモニウムイオンの量を比較するため、金属シアノ錯体中のシアノ基を起源とする吸収である２，０６０ｃｍ−１付近のピーク強度に対する、アンモニアガスを起源とするアンモニウムイオンに帰属される１，４１０〜１，４２０ｃｍ−１付近のピーク強度比を評価した。尚、ピーク面積の比を利用することでも同様な評価ができる。その結果を図９（×印及び実線）に示す。図より、ＴＦ−Ｍｎ１は他の平衡反応と比べ、アンモニアガス濃度に対し比較的小さな増加率で吸着量の変化が起こることがわかった。このように、金属原子ＭをＭｎに変えて調製された金属シアノ錯体の薄膜を用いることで、特徴的なアンモニアガスの吸着を行えることがわかった。【００５４】
（実施例４）
＜ビスマス−鉄シアノ混合体のアンモニア吸着＞
多孔性配位高分子の一種であるビスマス−鉄シアノ混合体が、ガス分子を吸着する反応は一般的に平衡反応であると考えられ、その平衡に達する挙動を、各濃度のアンモニアガスを含む空気を対象気体とし、薄膜試料ＴＦ−Ｂｉ１を利用して、ＦＴＩＲ測定により比較検討した。ＴＦ−Ｂｉ１を、濃度を大きく変化させたアンモニアガスを含む空気中に十分な時間静置し、ＦＴＩＲ測定により、アンモニアに由来するピークを測定した。本実施例において用いたアンモニアガスの濃度は、約１０ｐｐｂ、約２ｐｐｍ、約２７０ｐｐｍ、および約６７％である。対象気体に空気を用いたため幾分の水分を含んでおり、湿度は約２０〜４０％であった。アンモニアガスの濃度に応じて、１，４１０〜１，４２０ｃｍ−１付近のアンモニウムイオンに帰属されるＦＴＩＲによる吸収スペクトルのピークが現れ、アンモニアガス濃度約１０ｐｐｂにおいて５ヶ月後、アンモニアガス濃度約２ｐｐｍにおいて約２３時間後、約２７０ｐｐｍにおいて約４２時間後、約６７％において約２２時間後にそのピーク強度を測定した。本実施例では、多孔性配位高分子であるビスマス−鉄シアノ混合体に吸着したアンモニウムイオンの量を比較するため、ビスマス−鉄シアノ混合体中のシアノ基を起源とする吸収２，０６０ｃｍ−１付近のピーク強度に対する、アンモニアガスを起源とするアンモニウムイオンに帰属される１，４１０〜１，４２０ｃｍ−１付近のピーク強度比を評価した。尚、ピーク面積の比を利用することでも同様な評価ができる。その結果を図９（△印及び破線）に示す。図より、ＴＦ−Ｂｉ１は他の薄膜による平衡反応と比べて、アンモニアガス濃度約２ｐｐｍまでは、アンモニアガスの吸着がほとんどないが、約２ｐｐｍを超えるとその吸着が現れることがわかった。このように金属原子をＢｉに変えて調製されたビスマス−鉄シアノ混合体の薄膜を用いることで、特徴的なアンモニアガスの吸着を行えることがわかった。【００５５】
（実施例５）
＜インジウム−鉄シアノ錯体のアンモニア吸着＞
多孔性配位高分子の一種であるインジウム−鉄シアノ錯体が、ガス分子を吸着する反応は一般的に平衡反応であると考えられ、その平衡に達する挙動を、各濃度のアンモニアガスを含む空気を対象気体とし、薄膜試料ＴＦ−Ｉｎ１を利用して、ＦＴＩＲ測定により比較検討した。ＴＦ−Ｉｎ１を、濃度を大きく変化させたアンモニアガスを含む空気中に十分な時間静置し、ＦＴＩＲ測定により、アンモニアに由来するピークを測定した。本実施例において用いたアンモニアガスの濃度は、約１０ｐｐｂ、約２ｐｐｍ、約２７０ｐｐｍ、および約６７％である。対象気体に空気を用いたため幾分の水分を含んでおり、湿度は約２０〜４０％であった。アンモニアガスの濃度に応じて、１，４１０〜１，４２０ｃｍ−１付近のアンモニウムイオンに帰属されるＦＴＩＲのピークが現れ、アンモニアガス濃度約１０ｐｐｂにおいて５ヶ月後、アンモニアガス濃度約２ｐｐｍにおいて約２３時間後、約２７０ｐｐｍにおいて約４２時間後、約６７％において約２２時間後にそのピーク強度を測定した。本実施例では、多孔性配位高分子である金属シアノ錯体に吸着したアンモニウムイオンの量を比較するため、金属シアノ錯体中のシアノ基を起源とする吸収２，０６０ｃｍ−１付近のピーク強度に対する、アンモニアガスを起源とするアンモニウムイオンに帰属される１，４１０〜１，４２０ｃｍ−１付近のピーク強度比を評価した。尚、ピーク面積の比を利用することでも同様な評価ができる。その結果を図９（○印及び太い実線）に示す。図より、ＴＦ−Ｉｎ１は他の薄膜による平衡反応と比べて、ピーク強度比を広範囲とするアンモニアガス濃度に対してスムーズに、かつ比較的大きな吸着量の増加率で変化することがわかった。インジウム−鉄シアノ錯体の場合、アンモニアガスに由来する赤外吸収のピークは、１４００ｃｍ−１以上１４６０ｃｍ−１以下に１つしかなく、解析が単純で容易である格別の効果がある。このように、金属原子ＭをＩｎに変えて調製された金属シアノ錯体の薄膜を用いることで、特徴的なアンモニアガスの吸着を行えることがわかった。【００５６】
（実施例６）
＜銅（ＩＩ）−鉄シアノ錯体の大気中アンモニアの吸着＞
多孔性配位高分子膜である銅(II)−鉄シアノ錯体のＳｉ基板による薄膜試料ＴＦ−Ｃｕ２を用い、大気中アンモニアの吸着挙動を確認した。本実施例で用いた室内大気には約７ｐｐｂのアンモニアが含まれており、湿度は２０〜４０％であった。ＴＦ−Ｃｕ２をＦＴＩＲ用フッ化バリウム窓付きの気体流通型のセルに設置し、ポンプにより室内大気を連続的に流通させた。流速は６００ｍＬ/分に調整した。適宜ＦＴＩＲ測定により、ＴＦ−Ｃｕ２中のアンモニア由来のシグナルを確認した。結果を図１０に示す。２，０９５ｃｍ−１の比較的大きなピークは該薄膜試料中のシアノ基を起源とする吸収である。１，６００ｃｍ−１付近のピークはＴＦ−Ｃｕ２に含まれる水分子を起源とする吸収である。ＴＦ−Ｃｕ２において１，４１０ｃｍ−１と１，３３５ｃｍ−１にアンモニウムに由来するピークがあり、流通時間とともに成長することがわかる（図１０、太実線）。多孔性配位高分子膜であるＴＦ−Ｃｕ２中のアンモニアの評価は、得られる赤外吸収スペクトル中に現れるピークから算出される値により行われるが、その値は対応するピークの強度（高さ）や面積、それらを比較するための比等から算出される。算出の方法や組み合わせは限定されることはなく、あらゆる数学的な処理を用いることができる。ここでのアンモニアの評価はフーリエ変換赤外分光測定（ＦＴＩＲ）で測定されるピークの強度（高さ）の、基準となる２，０９５ｃｍ−１のピーク強度に対する比を用いた。これらの値の内、２，０９５ｃｍ−１のピーク強度に対する１，４１０ｃｍ−１のピーク強度の比を縦軸にとり、その時間変化をグラフ化した（図１１、三角印及び実線）。同様に、２，０９５ｃｍ−１のピーク強度に対する１，３３５ｃｍ−１の強度の比を縦軸にとり、その時間変化をグラフ化した（図１１、丸印及び実線）。さらに、それらの比を合算した値をプロットした（図１１、四角印実線）。ＴＦ−Ｃｕ２において、１，４１０ｃｍ−１のピークから算出された値は時間とともに直線的に増加することが示唆される。一方、１，３３５ｃｍ−１のピークから算出された値は時間とともに曲線的な増加傾向を示した。さらに図１１から明らかなように、それらを合算した値を用いることで、全体の値を増強できる。以上のように、これら各ピークの強度（高さ）から算出される値の時間に対する変化、すなわちアンモニアの吸着する速度や、値の変化する割合を観測することで、低濃度のアンモニアを測定することが可能である。特に、初期の時間変化を評価することで、低濃度のアンモニアを測定することが可能である。銅(II)−鉄シアノ錯体のアンモニア吸着は平衡反応であるが、大気中アンモニア濃度に応じて錯体中濃度や吸着する速度も変化するため、大気中のアンモニア濃度を測定できると考えられる。本実施例で用いた大気中アンモニア濃度は約７ｐｐｂであり、ＴＦ−Ｃｕ２を用いることで低濃度のアンモニアを吸着し、赤外吸収ピーク１０００ｃｍ−１以上１４６０ｃｍ−１以下に位置する１つのピークから算出される値の時間に対する変化により、その測定が可能である。また、複数のピークを解析することでアンモニア濃度を測定することも可能で、赤外吸収ピーク１２４０ｃｍ−１以上１３６０ｃｍ−１以下に位置するピークから算出される値と、吸収ピーク１４００ｃｍ−１以上１４６０ｃｍ−１以下に位置するピークから算出される値の２つを合算した値の時間に対する変化により、その測定が可能である。【００５７】
（実施例７）
＜ニッケル（ＩＩ）−鉄シアノ錯体のアンモニアの吸着速度＞
多孔性配位高分子膜であるニッケル(II)−鉄シアノ錯体のＳｉ基板による薄膜試料ＴＦ−Ｎｉ２を用い、アンモニア濃度を179〜3062ppbまで変化させ、各濃度におけるアンモニアの吸着挙動を確認した。対象気体の湿度は約２０〜３０％の範囲であった。低濃度のアンモニアを含む対象気体として、純空気をベースガスとしアンモニアを発生するパーミエータによる気体と加湿した純空気とを混合したものを用いて、アンモニアの吸着挙動を確認した。ＴＦ−Ｎｉ２をＦＴＩＲ用フッ化バリウム窓付きの気体流通型のセルに設置し、各濃度の気体を連続的に流通させた。流速は６００ｍＬ／分に調整した。適宜ＦＴＩＲ測定により、ＴＦ−Ｎｉ２中のアンモニア由来のシグナルを確認した。ここでは、２，０９６ｃｍ−１のピーク強度に対する１，４１５ｃｍ−１のピーク強度の比に注目し、その時間変化をグラフ化したものが図１２である。図１２中、丸印及び灰色実線はアンモニア濃度が179ppb、三角印及び黒破線はアンモニア濃度が３２６ｐｐｂ、四角印及び黒実線はアンモニア濃度が973ppb、菱形印及び黒太実線はアンモニア濃度が３０６２ｐｐｂ(約３ｐｐｍ)、に対応している。各アンモニア濃度は、ホウ酸を用いた所定のイオンクロマト法により決定した。濃度に応じて、ＴＦ−Ｎｉ２の１，４１５ｃｍ−１のピークから算出した値の時間に対する変化は相違していることがわかる。すなわち、アンモニア濃度が増加すると、時間に対する１，４１５ｃｍ−１のピークから算出した値の増加する速度、割合は増加しているのがわかる。その速度を比較するためには時間的に初期のグラフの原点付近の立ち上がりをみるのがよいと考えられる。そこで、図１２の各濃度におけるデータ点の内、始めの３点から算出した傾きをプロットしたものが図１３である。アンモニア濃度に応じて、１，４１５ｃｍ−１のピークから算出した値の、特徴的な変化が観測された。今回用いた値は対応するピークの強度（高さ）を用いたが、その他、ピーク面積等からも算出できる。算出の方法や組み合わせは限定されることはなく、あらゆる数学的な処理を用いることができる。一例として本実施例に示したように、ＴＦ−Ｎｉ２がアンモニアを吸着した際に現れる１，４１５ｃｍ−１のピーク強度（高さ）から算出される値の時間に対する初期の変化を用いて、アンモニアを吸着する速度や変化する割合を観測することで、低濃度のアンモニアを測定することが可能である。初期の変化としては、特に１０分以内の変化が好ましい。本実施例で用いた大気中アンモニア濃度は約３ｐｐｍ又は１ｐｐｍを下回るｐｐｂレベルと希薄であるにもかかわらず、薄膜試料ＴＦ−Ｎｉ２を用いることで効率よく低濃度のアンモニアを吸着し、赤外吸収ピーク１０００ｃｍ−１以上１４６０ｃｍ−１以下に位置する１つのピークから算出される値の時間に対する変化により、その測定が可能である。このように、多孔性配位高分子膜であるニッケル(II)−鉄シアノ錯体には格別の効果があることがわかる。また、ＴＦ−Ｎｉ２は、アンモニア吸着により１，４１５ｃｍ−１のピークが現れるが、それ以外に約１，３１０ｃｍ−１、１，２６０ｃｍ−１、１，０７０ｃｍ−１付近にピークが現れることがわかっており、赤外吸収ピーク１０００ｃｍ−１以上１４６���ｃｍ−１以下に位置する１つのピークだけではなく、赤外吸収ピーク１０００ｃｍ−１以上１４６０ｃｍ−１以下に位置するこれらの複数のピークから算出される値を合算した値の時間に対する初期の変化により、アンモニアガス濃度を測定することも可能である。【００５８】
以上、本発明による実施例及びこれらに基づく変形例を説明したが、本発明は必ずしもこれらに限定されるものではなく、当業者であれば、本発明の主旨又は添付した特許請求の範囲を逸脱することなく、様々な代替実施例及び改変例を見出すことができるであろう。
【図１】
2017188340.tif 000002
【図２】
2017188340.tif 000003
【図３】
2017188340.tif 000004
【図４】
2017188340.tif 000005
【図５】
2017188340.tif 000006
【図６】
2017188340.tif 000007
【図７】
2017188340.tif 000008
【図８】
2017188340.tif 000009
【図９】
2017188340.tif 000010
【図１０】
2017188340.tif 000011
【図１１】
2017188340.tif 000012
【図１２】
2017188340.tif 000013
【図１３】
2017188340.tif 000014
【国際調査報告】
2017188340.tif 000015
2017188340.tif 000016
2017188340.tif 000017
2017188340.tif 000018